(57)【特許請求の範囲】
【請求項１】
光源と被照明体との間に配置される光拡散シート（１）であって、
ポリエステルモノフィラメント繊維シート（３）層と、その両面に設けられた塩化ビニル樹脂層（２）とを有し、
前記塩化ビニル樹脂層（２）が光拡散剤を含んでおり、
前記ポリエステルモノフィラメント繊維シート（３）層の空間率が３７〜６０％であり、
前記塩化ビニル樹脂層（２）が前記ポリエステルモノフィラメント繊維シート（３）層とが、前記塩化ビニル樹脂（２）の融点以上の温度で、加圧成形されていることを特徴とする光拡散シート。
【請求項２】
ポリエステルモノフィラメント繊維シート（３）が織布である請求項１記載の光拡散シート。
【請求項３】
さらに、フッ素樹脂の層が設けられている請求項１又は２記載の光拡散シート。
【請求項４】
請求項１〜３のいずれかに記載の光拡散シートを通して光照射する照明器具。
【発明の詳細な説明】
【０００１】
【発明の属する技術分野】
本発明は、光透過率と光拡散率が大きく且つ透けの少ない乳白色プラスチックシート及びこれを使用した照明器具に関する。
【０００２】
【従来の技術】
従来、蛍光燈や白熱灯を光源とする照明器具のランプイメージを見えなくする、あるいは光源のまぶしさを減少させる等の目的で乳白色のプラスチックが照明器具のパネル、シェード、看板、広告灯等に用いられている。この目的のために使用される乳白色プラスチックは通常、アクリル樹脂、スチロール樹脂、ポリカーボネート、塩化ビニル等の透明プラスチックに粒径が１μｍ程度の硫酸バリウム、炭酸カルシウム、石英等の粒子を添加、分散させて製造されたものが一般的であった。これらのプラスチックをマルチフィラメント織布で強化したものもある。
【０００３】
【発明が解決しようとする課題】
光源のランプイメージを見えなくするために拡散剤の添加量を増やすと透過率が低くなると共に樹脂の強度が低下するため、特に大面積の拡散板を作成した場合、樹脂の厚みが大きくなり、それに加えてこれに伴なう透過率の低下も生じることになる。
【０００４】
上記事情に鑑み、本発明は高透過率、高拡散率を有し、なおかつ、大面積に対応できるように、軽量、高強度である光拡散シートを提供することを目的とする。
【０００５】
【課題を解決するための手段】
本発明の光拡散シートは、光源と被照明体との間に配置される光拡散シート（１）であって、ポリエステルモノフィラメント繊維シート（３）層と、その両面に設けられた塩化ビニル樹脂層（２）とを有し、前記塩化ビニル樹脂層（２）が光拡散剤を含んでおり、前記ポリエステルモノフィラメント繊維シート（３）層の空間率が３７〜６０％であり、 前記塩化ビニル樹脂層（２）が前記ポリエステルモノフィラメント繊維シート（３）層とが、前記塩化ビニル樹脂の融点以上の温度で、加圧成形されていることを特徴とする（符号は添付図面における符号である）。
【０００６】
【発明の実施の態様】
本発明に使用される塩化ビニル樹脂層には拡散剤を含有せしめることが好ましい。拡散剤としては、通常、プラスチックを乳白化する目的で用いられるもの、例えば、ガラスビーズ、ガラス繊維粉末、石英粉末又は硫酸バリウム、炭酸カルシウム、酸化チタン等の結晶性透明粒子が使用できるが、中空又は充実のガラスビーズが特に好ましい。透明粒子の粒径もしくは短径はいずれも０．１〜１００μｍ、好ましくは０．５〜８０μｍである。また、混入量は０．１〜３０重量％、好ましくは０．３〜２０重量％である。０．１重量％未満では有効な光拡散効果を得ることができず、また、３０重量％以上では光線の全透過率が低下すると共に塩化ビニル樹脂シートの機械的強度が低下し、好ましくない。
【０００７】
本発明に強化用に使用される繊維シートはポリエステルモノフィラメント繊維からなる織布３である。強化する方法は、例えば、ポリエステルモノフィラメント繊維シート３を塩化ビニル樹脂２で挟み込んで、表裏各面をそれぞれ強固に接着させることである。
【０００８】
ポリエステルモノフィラメント繊維シート３は、塩化ビニル樹脂層との接着性及び柔軟性を良好にするために、空間率を３７〜６０％とするのが好ましく、特に４２〜６０％が好ましい。また、５０ｋｇ／３０ｍｍ以上、特に９０ｋｇ／３０ｍｍ以上の経・緯方向引張強度及び３０ｇ／ｍ2 以上、特に７０〜１２０ｇ／ｍ2 の目付を有するものが好ましい。
【０００９】
ポリエステルモノフィラメント繊維の種類、単繊維の太さは一般的には太さ約３０〜４１０μｍ、特に１２５〜３００μｍが好ましい。
【００１０】
ポリエステルモノフィラメント繊維シート３の織布は、平織、綾織、朱子織、等とすることができる。
【００１１】
このようなポリエステルモノフィラメント繊維で強化した塩化ビニル樹脂材料を製造するには、ポリエステルモノフィラメント繊維シート３と、塩化ビニル樹脂層２とを貼着すればよい。好ましくは、ポリエステルモノフィラメント繊維シート３と塩化ビニル樹脂層２を塩化ビニル樹脂の融点以上の温度で加圧成形する。ポリエステルモノフィラメント繊維シート３と塩化ビニル樹脂層２の中間には接着物質を介在させてもよいし、介在させないでも目的を達成することができる。
【００１２】
接着物質を介在させる場合、例えば、平均重合度４００〜９００の塩化ビニル・酢酸ビニル共重合体樹脂をＭＦＫ、ＤＭＦ、トルエン、アセトン等に５〜３０重量％溶解したものにイソシアネートを含む硬化剤を３重量％配合し、この溶液にポリエステルモノフィラメント繊維シートを浸漬して乾燥させ溶媒を実質的に含まなくした後、塩化ビニル樹脂シートを加熱圧着して貼着させる。
【００１３】
接着剤を介在させない場合は、例えば、ポリエステルモノフィラメント繊維シートに直接塩化ビニルシートを加熱圧着して貼着させることにより、本発明に好適なポリエステルモノフィラメント繊維強化塩化ビニル樹脂材料を得ることができる。
【００１４】
ポリエステル繊維で強化した塩化ビニル樹脂材料はアクリル樹脂等と比較して遥かに柔軟性に富むにも拘わらず引張強度が大きくしかも織り傷の発生が少ないという特徴があるので、これを照明器具の照射面をなす枠体に被着することは容易であり、その形状、寸法に対する自由度が大きく且つ現場施工が可能であるという点でも望ましいものである。
【００１５】
本発明にとって必須ではないが、最外層にフッ素樹脂の層５を設けることができる。フッ素樹脂としては、一フッ化樹脂（ＰＶＦ）、二フッ化樹脂（ＰＶＤＦ）、三フッ化樹脂（ＰＣＴＦＥ）、四フッ化樹脂（ＰＴＦＥ）、三フッ化エチレン−エチレン共重合体（ＥＣＴＦＥ）、四フッ化エチレン−エチレン共重合体（ＥＴＦＥ）、四フッ化エチレン−六フッ化プロピレン共重合樹脂（ＦＥＰ）、四フッ化変性樹脂（ＰＦＡ）等が例示できる。中でも、セントラル硝子株式会社により「セフラルソフト」（商標）として市販されている軟質フッ素樹脂（ＶＤＦ／ＣＴＦＥ／ＰＶＤＦ）が難燃・防汚性能に優れているので好ましい。
【００１６】
本発明の光拡散シートは、室内の各種照明、屋外の照明等、また、その他各種のオーバーレイとして、さらに、広告表示装置、装飾ディスプレー等として使用することができる。
【００１７】
例えば、図２は、本発明の光拡散シートを広告看板に使用した一例である。ハウジング６内部に光源となる蛍光燈７と反射板８を設け、ハウジングの被照明体側に本発明の光拡散シート１を展張する。
【００１８】
【実施例】
ポリエステルモノフィラメント繊維織布３として、ＮＢＣ工業株式会社製ＴＢ−４０（厚み：０．４１ｍｍ、密度：縦４０本・横４０本／インチ、平織、目付８０ｇ／ｍ2 ）を使用し、３０インチ逆Ｌ型カレンダー成形機（ロール温度１７５℃）にて製造した塩化ビニル樹脂を表面２５０μｍ、裏面１５０μｍ厚のフィルムとしてカレンダー成形機で張り合わせる方法で、ポリエステルモノフィラメント繊維強化塩化ビニル樹脂シート４を作成した。最外層には、セントラル硝子株式会社により「セフラルソフト」（商標）として市販されている軟質フッ素樹脂（ＶＤＦ／ＣＴＦＥ／ＰＶＤＦ）からなるフッ素樹脂の層５を設けた。
【００１９】
【発明の効果】
本発明の光拡散シートは、柔軟性に富み、軽量且つ引張り強度が大きく、大面積で使用できるため、屋内屋外に設置する極めて大型の面光源を形成する拡散板として使用できる。
【図面の簡単な説明】
【図１】本発明の光拡散シートの断面図である。
【図２】本発明の光拡散シートを使用した広告看板の断面図である。
【符号の説明】
１    光拡散シート
２    塩化ビニル樹脂層
３    ポリエステルモノフィラメント繊維
４    ポリエステルモノフィラメント繊維で強化した塩化ビニル樹脂シート
５    フッ素樹脂層
【図１】
0004014249.tif 000002
【図２】
0004014249.tif 000003